(57)【特許請求の範囲】
【請求項１】
一般式
0004670009.tif 000005
（式中のＰｈはフェニル基である）
で表わされる構成単位からなり、重量平均分子量が１０，０００〜１，０００，０００である高分子量ポリジフェニルビニルホスフィンオキシドからなる金属抽出剤。
【請求項２】
ランタノイド金属を抽出するための請求項１記載の金属抽出剤。
【発明の詳細な説明】
【技術分野】
【０００１】
本発明は、新規なホスフィンオキシド重合体、特に高分子量ポリジフェニルビニルホスフィンオキシド、その製造方法及びそれを用いた金属抽出剤に関するものである。
【背景技術】
【０００２】
これまで、ビニルジフェニルホスフィンオキシド単独を有機過酸化物触媒の存在下で重合させて、分子量６９２又は１３４８の重合体を製造する方法、ジフェニルビニルホスフィンオキシドとスチレン又はメチルメタクリレートとをアゾビスイソブチロニトリル触媒の存在下で共重合させる方法、ビス（４‐ニトロフェニル）４‐クロロ‐１，２‐ブテニルホスフィンオキシドとビニルクロリド又はジイソブチルビニルホスフィンオキシドとステアリルメタクリレートとをアゾイソブチロニトリル触媒の存在下で共重合させる方法や、このようにして得た重合体又は共重合体が接着剤及び難燃剤として有用であることは知られている（特許文献１参照）。
【０００３】
また、トルエン中、グリニャール化合物の存在下でジフェニルビニルホスフィンオキシドを重合させることにより、低分子量のジフェニルビニルホスフィンオキシドオリゴマーを得たことが報告されている（非特許文献１参照）。
しかしながら、分子量１０，０００以上の高分子量ポリジフェニルビニルホスフィンオキシドは知られていない。
【０００４】
他方、パラジウム触媒の存在下、アセチレン化合物に、第二級ホスフィンオキシドを反応させてアルケニルホスフィンオキシド化合物を製造する方法（特許文献２、３参照）、ロジウム触媒の存在下、アセチレン化合物に第二級ホスフィンオキシドを反応させてアルケニルホスフィンオキシド化合物を製造する方法（特許文献４参照）など、アルケニルホスフィンオキシド化合物又はその製造方法は知られているが、このようにして得られたアルケニルホスフィンオキシド化合物の重合体は知られていない。
【０００５】
【特許文献１】特公昭３８−１５４９１号公報（特許請求の範囲その他）
【特許文献２】特開平９−２４１２７６号公報（特許請求の範囲その他）
【特許文献３】特開平９−２９５９９３号公報（特許請求の範囲その他）
【特許文献４】特開２００２−２４１３８６号公報（特許請求の範囲その他）
【非特許文献１】「ジャーナル・オブ・ポリマー・サイエンス（Ｊ．Ｐｏｌｙｍｅｒ  Ｓｃｉ．）」、１９６３年、パートＡ、第１巻、ｐ．３６２７−３６４２
【発明の開示】
【発明が解決しようとする課題】
【０００６】
本発明は、特に金属抽出剤として有用な、分子量１０，０００以上をもつ高分子量ポリジフェニルビニルホスフィンオキシド及びその製造方法を提供することを目的としてなされたものである。
【課題を解決するための手段】
【０００７】
本発明者らは、これまで得られなかった高分子量ポリジフェニルビニルホスフィンオキシドを製造するために鋭意研究を重ねた結果、極性溶媒中、グリニャール化合物又は有機リチウム化合物を触媒としてジフェニルビニルホスフィンオキシドを重合させると、分子量１０，０００以上の高分子量ポリジフェニルビニルホスフィンオキシドが生成すること、及びこの高分子量重合体は、金属特にランタノイド金属の抽出剤として優れた機能を有することを見出し、この知見に基づいて本発明をなすに至った。
【０００８】
すなわち、本発明は、一般式
0004670009.tif 000002
（式中のＰｈはフェニル基である）
で表わされる構成単位からなり、重量平均分子量が１０，０００〜１，０００，０００である高分子量ポリジフェニルビニルホスフィンオキシドからなる金属抽出剤を提供するものである。
【０００９】
本発明の高分子量ポリジフェニルビニルホスフィンオキシドは、分子量１０，０００以上という高分子量を有する点で、従来のポリジフェニルビニルホスフィンオキシドと明らかに異なっている。
本発明のポリジフェニルビニルホスフィンオキシドの分子量の上限については、特に制限はないが、通常の条件で重合させた場合には、１，０００，０００程度が上限になる。したがって、好ましい分子量は１０，０００〜１，０００，０００の範囲である。
【００１０】
このような高分子量ポリジフェニルビニルホスフィンオキシドは、一般式
0004670009.tif 000003
のジフェニルビニルホスフィンオキシドを触媒量のグリニャール化合物又は有機リチウム化合物の存在下で重合させることが必要である。そして、このような有機金属触媒下においては、そのジフェニルビニルホスフィンオキシドへの求核的付加反応により、効率よく重合反応が行われ、定量的に高分子量ポリジフェニルビニルホスフィンオキシドが生成する。
【００１１】
そして、このような求核的付加反応は、極性溶媒中で進行するので、上記の重合反応は、極性溶媒中で行うことが必要であり、非極性溶媒例えばトルエン中では、所望の高分子量ポリジフェニルビニルホスフィンオキシドは全く得られない。
【００１２】
上記の触媒として用いるグリニャール化合物としては、例えば、メチルマグネシウムハライド、ｎ‐ブチルマグネシウムハライド、ｔ‐ブチルマグネシウムハライド、ビニルマグネシウムハライド、アリルマグネシウムハライド、ベンジルマグネシウムハライド、フェニルマグネシウムハライドなどがある。ここでハライドとはクロリド、ブロミド及びヨージドを意味する。
また、有機リチウム化合物としては、例えばメチルリチウム、ｎ‐ブチルリチウム、ｔ‐ブチルリチウム、フェニルリチウムなどがある。
これらの触媒は、単量体のジフェニルビニルホスフィンオキシドに基づき０．１〜５０モル％、好ましくは１〜５モル％の範囲で用いられる。
【００１３】
次に反応溶媒として用いられる極性溶媒には、例えばジエチルエーテル、酢酸エチル、酢酸ブチルなどが含まれるが、特に好ましいのは、テトラヒドロフラン、テトラヒドロピラン、ジオキサンなどである。
【００１４】
ジフェニルビニルホスフィンオキシドの重合反応は、通常０℃ないし１５０℃、好ましくは室温ないし５０℃の温度で行われる。
また、この重合反応は、大気中で行われるが、所望に応じ不活性雰囲気例えば窒素雰囲気中で行うこともできる。
重合は、通常３０分ないし２４時間で終了する。終了後、反応混合物から溶媒を留去し、水、希酸水溶液で洗浄したのち、真空乾燥すれば、所望の高分子量ポリジフェニルビニルホスフィンオキシドが難燃性、耐熱性の白色粉末として９５％以上の収率で得られる。
【発明の効果】
【００１５】
本発明によれば、難燃性、耐熱性を有し、特に金属抽出剤として好適な高分子量ポリジフェニルビニルホスフィンオキシドを効率よく得ることができる。
【発明を実施するための最良の形態】
【００１６】
次に実施例により本発明を実施するための最良の形態を説明するが、本発明はこれにより何ら限定されるものではない。
【００１７】
なお、実施例における分子量及び難燃性は以下の方法により測定した。
（１）分子量；
カラムとして、Ｔｏｓｏｈ社製、商品名「ＧＭＨＨＲ−Ｈ＊２」を、溶媒としてヘキサフルオロイソプロパノールを用い、ポリメチルメタクリレートをスタンダードとしたゲルパーミエーションクロマトグラフィにより測定した。
（２）難燃性；
試料をＵＬ−９４テストを行い、着火しない場合は難燃性ありとし、着火した場合は難燃性なしとした。
【００１８】
製造例１
テトラヒドロフラン（ＴＨＦ）１０ｍｌにジフェニルビニルホスフィンオキシド１ｍｍｏｌと触媒として５ｍｏｌ％のｔ‐ブチルマグネシウムクロリドを加え、 大気中３０℃で２０時間かきまぜながら重合反応させた。反応終了後、溶媒を留去し、残渣を先ず０．１Ｍ−塩酸２ｍｌで、次に純水２ｍｌずつで３回洗浄したのち、真空乾燥することにより、重量平均分子量（Ｍｗ）２４，０００、分子量分布（Ｍｗ／Ｍｎ）２．１の高分子量ポリジフェニルビニルホスフィンオキシドを９７．５％の収率で得た。
このものについて、ＴＧＡを測定したところ、窒素雰囲気中では４２９℃、空気中では４１０℃で５質量％減が認められた。
【００１９】
製造例２〜１０
表１に示す触媒、溶媒、反応条件を用い、製造例１と同様に操作して、表１に示す分子量（Ｍｗ）及び分子量分布（Ｍｗ／Ｍｎ）をもつ高分子量ポリジフェニルビニルホスフィンオキシドを表１に示す収率で製造した。
【００２０】
【表１】
0004670009.tif 000004
【００２１】
比較例
製造例１で用いた溶媒のテトラヒドロフランを同量のトルエンで代えた以外は、製造例１と全く同様に操作してジフェニルビニルホスフィンオキシドの重合を行ったところ、反応は全く進行せず、重合体は全く得られなかった。
【００２２】
実施例１
Ｌａ（ＩＩＩ）イオンを１０-4Ｍの濃度で含む１．０Ｍ ＨＮＯ3溶液に対し、製造例１で得た高分子量ポリジフェニルビニルホスフィンオキシドを金属イオンの５倍過剰量で加えて振りまぜたのち、高分子量ポリジフェニルビニルホスフィンオキシドをろ去した。このような処理の前後における液中のＬａ（ＩＩＩ）濃度原子吸光スペクトルにより測定したところ、処理後においてＬａ（ＩＩＩ）の４９％が抽出されていた。
同様にＥｕ（ＩＩＩ）についての抽出率を試験したところ、その抽出率は３５％であった。
【産業上の利用可能性】
【００２３】
本発明の高分子量ポリジフェニルビニルホスフィンオキシドは、金属特にランタノイド系金属の抽出剤として有用である。